(57)【要約】  ガラス製造方法は、ガラス素板に防眩層を形成する防眩層形成工程と、防眩層が形成されたガラス素板を切断したガラス基材を得る寸法調整工程と、得られたガラス基材を化学強化する強化処理工程と、を有する。
2017094727.tif 000002
【特許請求の範囲】
【請求項１】
ガラス素板に防眩層を形成する防眩層形成工程と、前記防眩層が形成された前記ガラス素板を切断したガラス基材を得る寸法調整工程と、得られた前記ガラス基材を強化する強化処理工程と、を有することを特徴とするガラス製造方法。
【請求項２】
前記寸法調整工程後の前記強化処理工程前に、前記ガラス基材を変形させる成形工程を有する請求項１に記載のガラス製造方法。
【請求項３】
前記寸法調整工程後の前記強化処理工程前に、前記ガラス基材を最終製品の形状に加工する仕上加工工程を有する請求項１又は請求項２に記載のガラス製造方法。
【請求項４】
前記寸法調整工程後の前記強化処理工程前に、前記ガラス基材を変形させる成形工程を有し、
前記仕上加工工程は、前記成形工程後に実施する請求項３に記載のガラス製造方法。
【請求項５】
前記成形工程において、一枚の前記ガラス基材に複数のガラス成形体を形成する請求項４に記載のガラス製造方法。
【請求項６】
前記仕上加工工程において、一枚の前記ガラス基材に形成された複数の前記最終製品の形状を含むガラス成形体を切り出す請求項５に記載のガラス製造方法。
【請求項７】
前記仕上加工工程において、切り出された前記ガラス成形体の面取を行う請求項６に記載のガラス製造方法。
【請求項８】
前記強化処理工程後に、反射防止層、撥水撥油層の少なくともいずれかを形成する機能層形成工程を有する請求項１〜請求項７のいずれか一項に記載のガラス製造方法。
【請求項９】
前記寸法調整工程後に、印刷層を形成する印刷工程を有する請求項１〜請求項８のいずれか一項に記載のガラス製造方法。
【請求項１０】
前記印刷工程は、前記強化処理工程後に実施する請求項９に記載のガラス製造方法。
【請求項１１】
前記防眩層は、成膜により形成される請求項１〜請求項１０のいずれか一項に記載のガラス製造方法。
【請求項１２】
前記成膜は、スプレー法により形成される請求項１１に記載のガラス製造方法。
【請求項１３】
前記防眩層は、エッチングにより形成される請求項１〜請求項１０のいずれか一項に記載のガラス製造方法。
【発明の詳細な説明】
【技術分野】
【０００１】
本発明は、ガラス製造方法に関する。
【背景技術】
【０００２】
表面に防眩層が形成されたガラス構造体を製造する方法が、従来より種々提案されている（例えば特許文献１参照）。防眩層が形成されたガラス構造体は、例えば、各種の機器に備え付けられた画像表示装置（液晶ディスプレイ、有機ＥＬディスプレイ等）の前面に設けられ、太陽光や室内照明光の表示面への映り込みを防止する。また、防眩層付きガラス構造体は、上記の画像表示装置以外にも用いられる。防眩層は、一般にガラス成形プロセスにより作製されたガラス素板を所望のサイズのガラス基材に切断した後、小片となったガラス基材に形成される。
【先行技術文献】
【特許文献】
【０００３】
【特許文献１】国際公開第２０１５／１３３３４６号
【発明の概要】
【発明が解決しようとする課題】
【０００４】
ところで、小片となったガラス基材にそれぞれ個別に防眩層を形成すると、防眩層は、形成プロセスの条件の違い等により、ガラス構造体毎に膜厚や性状が異なってしまうことがある。その場合、ガラス構造体毎に防眩効果に差が生じる。特に、複数枚の防眩層付きガラス構造体が並んで配置された場合、ガラス構造体毎の防眩効果の違いが顕著に視認可能となる。例えば、自動車の室内に複数の防眩層付きガラス構造体を配置した場合、各ガラス構造体が一定の防眩効果を奏さずに見栄えが低下することがある。
このように、１枚の防眩層付きガラス構造体を単独で使用する場合には気付かなかった防眩層のばらつきが、複数枚の防眩層付きガラス構造体を同時に使用する場合には顕著に現れ、製品品質を低下させるという問題が生じる。防眩層の形成プロセスの条件を高精度に一定にすることも考えられるが、そのための設備が必要となり、工程も煩雑になるため現実的ではない。
そこで本発明は、防眩層を有するガラスの防眩効果を、簡単に従来のものに比べて高精度に均一化できるガラス製造方法の提供を目的とする。
【課題を解決するための手段】
【０００５】
本発明のガラス製造方法は、ガラス素板に防眩層を形成する防眩層形成工程と、前記防眩層が形成された前記ガラス素板を切断したガラス基材を得る寸法調整工程と、得られた前記ガラス基材を強化する強化処理工程と、を有することを特徴とする。
【発明の効果】
【０００６】
本発明によれば、防眩層を有するガラスの防眩効果を、簡単に従来のものに比べて高精度に均一化できる。
【図面の簡単な説明】
【０００７】
【図１】ガラス製造方法の基本的工程を示すフローチャートである。
【図２】ガラス製造方法により防眩層が形成されたガラス構造体の断面図である。
【図３】第１の製造工程の基本構成を示すフローチャートである。
【図４】第２の製造工程の基本構成を示すフローチャートである。
【図５Ａ】第２の製造工程の成形工程の後に仕上加工工程を加えた第１変形例を示すフローチャートである。
【図５Ｂ】第２の製造工程の成形工程の前に仕上加工工程を加えた第２変形例を示すフローチャートである。
【図６】第１の製造工程の強化処理工程後に機能層形成工程を加えた第３変形例を示すフローチャートである。
【図７】第２の製造工程の強化処理工程後に機能層形成工程を加えた第４変形例を示すフローチャートである。
【図８Ａ】第４変形例に仕上加工工程を加えた第５変形例を示すフローチャートである。
【図８Ｂ】第４変形例に仕上加工工程を加えた第６変形例を示すフローチャートである。
【図９】第３変形例の寸法調整工程の後に印刷層を形成する印刷工程を加えた第７変形例を示すフローチャートである。
【発明を実施するための形態】
【０００８】
以下、本発明の実施形態について、図面を参照して詳細に説明する。
まず、防眩層が形成されたガラス構造体を製造するガラス製造方法の基本的工程を説明する。本ガラス製造方法により作製される防眩層付きのガラスは、その用途は特に限定されないが、自動車、電車、船舶、航空機等の輸送機の部材、特に内装部材に使用でき、またモバイルパソコンや携帯電話、スマートホンなどのカバーガラスにも使用できる。例えば自動車のインストルメントパネル、ダッシュボード、センターコンソール、シフトノブ等の内装部品に好適に適用可能である。これにより、大きく、状況により複雑な形状が求められる用途の輸送機用内装部材であっても高い意匠性や高級感を付与できる。
【０００９】
＜基本的工程＞
図１はガラス製造方法の基本的工程を示すフローチャートである。同図に示すように、まず、用意されたガラス素板（大板）から、外周形状を概略製品形状に加工したガラス基材を得る（寸法調整工程）。必要に応じて加工されたガラス基材を加熱軟化させて、曲げ成形してガラス成形体を得る（成形工程）。そして、ガラス基材又はガラス成形体の強度を高める強化処理を行い（強化処理工程）、必要に応じてガラス基材又はガラス成形体の表面に反射防止層を形成し（反射防止層形成工程）、更に必要に応じてガラス基材又はガラス成形体の最終表面に撥水撥油層を形成する（撥水撥油層形成工程）。
【００１０】
上記した一連の各工程は、工程順が変化しないコア工程となる。なお、成形工程については、最終製品が曲面形状を有するガラス構造体を作製する場合に大板から寸法調整工程を実施する前または後に実施され、平板状のガラス構造体を作製する場合には省略される。そして、上記のコア工程の中に、防眩層を形成する防眩層形成工程と、外周形状を最終製品の形状に加工する仕上加工工程と、印刷層を形成する印刷工程とが、製品の特性に応じて適宜組み込まれる。
【００１１】
図２は上記ガラス製造方法により防眩層が形成されたガラス構造体の断面図である。ガラス構造体のガラス基材１１には、第１面（主面）１１ａに防眩層１３が形成される。また、図示はしないが、ガラス基材１１の第１面１１ａとは反対側の第２面（副面）１１ｂについても防眩層１３が形成されていてもよい。防眩層１３の上面には反射防止層１５と撥水撥油層１７とがこの順に形成される。また、ガラス基材１１の第２面１１ｂには印刷層１９が形成される。なお、図２に示すガラス構造体は平板状であるが、ガラス構造体の全面又は一部が上記の成形工程により曲面形状に成形されていてもよい。
【００１２】
次に、上記したガラス素板及び各工程についての詳細を順次に説明する。
＜ガラス素板＞
本明細書における「ガラス素板」とは、ガラスの製造プロセスにより得られた平板状のガラスを意味する。平板状ガラスの製造方法としては、例えば、フロート法、プレス法、フュージョン法、ダウンドロー法、及びロールアウト法が挙げられる。本実施形態に用いるガラス製造方法としては、特に、大量生産に適したフロート法が好適である。また、フロート法以外の連続成形法、すなわち、フュージョン法及びダウンドロー法も好適である。これらの製造方法により得られ、徐冷された平板状のガラス部材が「ガラス素板」である。このガラス素板は、そのまま使用してもよいが、所望のサイズに後述の方法により切断して使用してもよい。また、研磨工程や面取工程を実施したガラス素板を使用してもよい。
【００１３】
ガラス素板は、平面視での大きさに制限はない。例えば、長辺が２０ｍｍ以上３０００ｍｍ以下の平面視矩形状のガラスを使用できる。ガラス素板の形状は矩形状である必要はなく、円形でも三角形でもよく特に制限はない。
【００１４】
ガラス素板の厚みの下限値は、０．５ｍｍ以上が好ましく、０．７ｍｍ以上がより好ましい。また、ガラス素板の厚みの上限値は、５ｍｍ以下が好ましく、３ｍｍ以下がより好ましく、２ｍｍ以下が更に好ましい。この範囲であれば、最終製品において割れにくい強度が得られ、タッチパネルなどに使用した場合にセンシング感度が良好となる。
【００１５】
本実施形態のガラス素板を構成するガラス組成としては、例えば、ソーダライムガラス、アルミノシリケートガラス、アルミノボロシリケートガラス、リチウムダイシリケートガラスなどが使用できる。以下に好ましい組成範囲の例を示す。下記酸化物基準のモル百分率表示で、ＳｉＯ２を５０〜７９％、Ａｌ２Ｏ３を０．５〜２５％、Ｐ２Ｏ５を０〜１０％、Ｎａ２Ｏを０〜２７％、Ｌｉ２Ｏを０〜２５％、Ｎａ２ＯとＬｉ２Ｏの合計が４〜２７％、Ｋ２Ｏを０〜１０％、ＭｇＯを０〜１８％、ＺｒＯ２を０〜５％、ＺｎＯを０〜５％、ＣａＯを０〜９％、ＳｒＯを０〜５％、ＢａＯを０〜１０％、Ｂ２Ｏ３を０〜１６％、着色成分（Ｃｏ、Ｍｎ、Ｆｅ、Ｎｉ、Ｃｕ、Ｃｒ、Ｖ、Ｂｉ、Ｓｅ、Ｔｉ、Ｃｅ、Ｅｒ、及びＮｄの金属酸化物）を０〜７％、含有するガラスが挙げられる。上記範囲は一例であって、本発明の内容を特に限定するものではない。
【００１６】
＜防眩層形成工程＞
防眩層の処理方法（以降、防眩処理とも記載）としては、防眩性を付与し得る凹凸形状を形成できる方法であれば特に限定されず、公知の方法を使用できる。防眩層の処理方法として例えば、ガラス素板の第１面及び第２面の少なくとも一方の少なくとも一部に化学的な方法、あるいは物理的な方法で表面処理を施し、所望の表面粗さの凹凸形状を形成する方法を使用できる。また、防眩層の処理方法として、ガラス素板の第１面及び第２面の少なくとも一方に防眩層用の塗布液を塗布あるいは噴霧して、ガラス素板上に防眩層を堆積させて、凹凸形状を付与してもよい。
【００１７】
化学的な方法による防眩処理としては、具体的には、フロスト処理を施す方法が挙げられる。フロスト処理は、例えば、フッ化水素とフッ化アンモニウムの混合溶液に、被処理体であるガラス素板を浸漬してエッチングする処理である。
【００１８】
また、物理的方法による防眩処理として、例えば、結晶質二酸化ケイ素粉や炭化ケイ素粉等を加圧空気でガラス素板の表面に吹きつける、いわゆるサンドブラスト処理、あるいは結晶質二酸化ケイ素粉や炭化ケイ素粉等を付着させたブラシを水で湿らせて、これを用いてガラス素板の表面を研磨する処理等が採用可能である。
【００１９】
中でも、化学的表面処理であるフロスト処理は、被処理体表面におけるマイクロクラックが生じ難く、ガラス素板の強度の低下が生じ難いため、好ましく利用できる。
【００２０】
更に、防眩処理を施したガラス素板の少なくとも一方の主面に対して、その表面形状を整えるためのエッチング処理を実施することが好ましい。エッチング処理としては、例えば、ガラス素板を、フッ化水素の水溶液であるエッチング溶液に浸漬して、化学的にエッチングする方法を使用できる。エッチング溶液には、フッ化水素以外にも、塩酸、硝酸、クエン酸などの酸が含有されていてもよい。エッチング溶液に、これらの酸を含有させることで、ガラス素板に含有されるＮａイオン、Ｋイオン等の陽イオン成分とフッ化水素との反応による、析出物の局所的な発生を抑制できるほか、エッチングを処理面内で均一に進行させられる。
【００２１】
エッチング処理を行う場合、エッチング溶液の濃度や、エッチング溶液へのガラス素板の浸漬時間等を調節することで、エッチング量を調節し、これにより、ガラス素板の防眩処理面のヘイズ値を所望の値に調整できる。また、防眩処理をサンドブラスト処理等の物理的表面処理で行った場合、クラックが生じることがある。しかし、その場合でもエッチング処理によって、このようなクラックを除去できる。また、エッチング処理によって、防汚処理したガラス素板のギラツキを抑えるという効果も得られる。
【００２２】
ガラス素板の防眩処理が形成されている部位では、測定部位の平均ヘイズは４０％以下が好ましく、３０％以下がより好ましく、２０％以下が更に好ましい。ヘイズ値が４０％以下であれば、コントラストの低下が充分に抑えられる。
【００２３】
防眩層用の塗布液を塗布する方法としては、公知のウェットコート法（スプレーコート法、静電塗装法、スピンコート法、ディップコート法、ダイコート法、カーテンコート法、スクリーンコート法、インクジェット法、フローコート法、グラビアコート法、バーコート法、フレキソコート法、スリットコート法、ロールコート法等）等を使用できる。
【００２４】
中でもスプレーコーティング法や静電塗装法（静電スプレー法）（スプレーコーティング法と静電塗装法をまとめて、スプレー法とも記載する。）は、防眩層を堆積する優れた方法として挙げられる。防眩層用の塗布液を用いてスプレー装置によりガラス素板に処理することで、防眩層を形成でき、ガラス素板を防眩処理できる。スプレーコーティング法によれば、広い範囲でヘイズ値などを変更できる。これは、塗布液の塗布量、材料構成を自由に変更することで、要求特性を得るのに必要な凹凸形状を容易に作製できるためである。特に静電塗装法（静電スプレー法）は、本実施形態のガラス表面へ防眩層を形成する工程に、より好ましく利用できる。静電塗装法により形成する場合には、ガラス面内における防眩層の均一性が高められ、大面積であっても均質な製膜が可能となる。また、防眩層を外観の均一性に優れたものにできる。
【００２５】
塗布液は、粒子を含んでもよい。粒子としては金属酸化物粒子、金属粒子、顔料系粒子、樹脂系粒子などを使用できる。
【００２６】
金属酸化物粒子の材料としては、Ａｌ２Ｏ３、ＳｉＯ２、ＳｎＯ２、ＴｉＯ２、ＺｒＯ２、ＺｎＯ、ＣｅＯ２、Ｓｂ含有ＳｎＯＸ（ＡＴＯ）、Ｓｎ含有Ｉｎ２Ｏ３（ＩＴＯ）、ＲｕＯ２等が挙げられる。屈折率がマトリックスと同じため、ＳｉＯ２が好ましい。
金属粒子の材料としては、金属（Ａｇ、Ｒｕ等）、合金（ＡｇＰｄ、ＲｕＡｕ等）等が挙げられる。
顔料系粒子としては、無機顔料（チタンブラック、カーボンブラック等）、有機顔料が挙げられる。
樹脂粒子の材料としては、アクリル樹脂、ポリスチレン、メラニン樹脂等が挙げられる。
【００２７】
粒子の形状としては鱗片状、球状、楕円状、針状、板状、棒状、円すい状、円柱状、立方体状、長方体状、ダイヤモンド状、星状、不定形状等が挙げられる。他の粒子は、各粒子が独立した状態で存在していてもよく、各粒子が鎖状に連結していてもよく、各粒子が凝集していてもよい。
粒子は、中実粒子でもよく、中空粒子でもよく、多孔質粒子等の穴あき粒子でもよい。
【００２８】
鱗片状粒子としては、鱗片状シリカ粒子、鱗片状アルミナ粒子、鱗片状チタニア、鱗片状ジルコニア等が挙げられ、膜の屈折率上昇を抑え、反射率を下げることができる点から、鱗片状シリカ粒子が好ましい。
【００２９】
他の粒子としては、球状シリカ粒子、棒状シリカ粒子、針状シリカ粒子等のシリカ粒子が好ましい。中でも、防眩膜付き基材のヘイズが充分に高くなり、かつ防眩膜の表面における６０゜鏡面光沢度が充分に低くなり、その結果、防眩効果が充分に発揮される点から、球状シリカ粒子が好ましく、多孔質球状シリカ粒子がより好ましい。
【００３０】
静電塗装法では、静電塗装ガンを備える静電塗装装置を用いて、防眩層用塗布液を帯電させて噴霧する。静電塗装ガンから噴霧された防眩層用塗布液の液滴は、マイナス電荷を帯びているため、接地されたガラス素板に向かって静電引力によって引き寄せられる。そのため、帯電させずに噴霧する場合に比べて、ガラス素板上に効率よく付着する。また、静電気力を利用しているため、成形後のガラス構造体上に防眩性を形成すると、面内で均一な防眩層を形成できる。これにより、美観性に優れ、外観上均質であり、優れた防眩性能を有する防眩層を形成できる。
【００３１】
ガラス素板に塗布液を塗布した後、焼成工程を実施する。焼成温度としては２００℃以上が好ましく、３００℃以上がより好ましく、４００℃以上が更に好ましい。これにより膜強度の高い防眩膜を形成でき、最終製品であるガラス構造体の耐久性を向上できる。
【００３２】
防眩処理方法は１種を単独で行ってもよく、２種以上を組み合わせて行ってもよい。例えば、エッチング処理、塗布液を用いたスプレー法などによる防眩処理は、通常それぞれ単独で実施するが、併用しても構わない。
【００３３】
防眩層形成工程を行う前に、ガラス基材またはガラス成形体を洗浄する工程を行ってもよい。例えば、洗浄工程として水洗の他、酸処理、アルカリ処理、アルカリブラシ洗浄、酸化セリウムなどの研磨剤を含む洗浄液を用いた洗浄を実施してもよい。
【００３４】
＜ガラス素板の寸法調整工程（ガラス基材の作製）＞
寸法調整加工工程とは、ガラス素板に次工程を実施するために必要なサイズに加工したガラス基材を得る工程である。寸法加工工程では最終製品に要するサイズより大きめに加工する。通常では、最終製品のサイズより１〜１００ｍｍ程度大きく加工する。この大きめに付加するサイズは、２〜５０ｍｍが好ましく、３〜２０ｍｍがより好ましく、３〜１０ｍｍが更に好ましい。
【００３５】
寸法調整加工の手段としては、カッタースクライブ方式、レーザーカット方式、ウォータージェット方式、マシニングセンタを使用する方法などが挙げられる。
【００３６】
カッタースクライブ方式では、ガラス素板からガラス基材を切り出す場合、カッターによりガラス素板に切線を形成し、この切線に沿ってガラス素板を折り割り加工する。折り割り加工されたガラス素板は、研削加工機により切断端面が面取り加工され、所望の形状のガラス基材となる。カッターには、ダイヤモンドカッター等が使用可能である。
【００３７】
ウォータージェット方式は、カッタースクライブ方式やレーザーカット方式のような折り割り工程を必要としないため、簡便に素板のカットが行える。なお、カッタースクライブ方式は、ウォータージェット方式やレーザーカット方式と比較して、装置価格、メンテナンスコスト、ランニングコストの面で優れるため、より好適に使用できる。
【００３８】
＜強化処理工程＞
ガラス基材又はガラス成形体（曲面形状へ成形後）に圧縮応力層を形成する代表的な強化処理方法としては、風冷強化法（物理強化法）、化学強化法が知られている。風冷強化法（物理強化法）は、軟化点付近まで加熱したガラス基材の主面を風冷などにより急速に冷却する手法である。また、化学強化法は、ガラス転移点以下の温度で、硝酸カリウム溶融塩にガラス基材を浸漬し、イオン交換する。これにより、ガラス基材の主面に存在するイオン半径が小さいアルカリ金属イオン（典型的にはＬｉイオン、Ｎａイオン）を、イオン半径のより大きいアルカリイオン（典型的にはＬｉイオンに対してはＮａイオン又はＫイオンであり、Ｎａイオンに対してはＫイオンである。）に交換する手法である。一般的には硝酸カリウム溶融塩を用いるが、炭酸カリウムなどを混合した混合溶融塩でもよい。
【００３９】
本実施形態に用いられるガラス基材又はガラス成形体は、ガラス主面が強化処理されているため、機械的強度の高いガラスが得られる。本実施形態においては、いずれの強化手法を採用してもよいが、厚みが薄くかつ圧縮応力（ＣＳ）値が大きなガラスを得る場合には化学強化法によって強化することが好ましい。
【００４０】
なお、化学強化ガラスの強化特性（強化プロファイル）は、一般に、表面に形成される圧縮応力（ＣＳ；Ｃｏｍｐｒｅｓｓｉｖｅ  ｓｔｒｅｓｓ）、その圧縮応力の深さ（ＤＯＬ；Ｄｅｐｔｈ  ｏｆ  ｌａｙｅｒ）、内部に形成される引張応力（ＣＴ；Ｃｅｎｔｒａｌ  ｔｅｎｓｉｏｎ）で表現される。以下、ガラス基材又はガラス成形体が化学強化ガラスである場合を例に説明する。
【００４１】
本発明に用いられるガラス基材又はガラス成形体は、そのガラス主面に圧縮応力層が形成されている。そして、その圧縮応力層の圧縮応力（ＣＳ）は、５００ＭＰａ以上が好ましく、５５０ＭＰａ以上がより好ましく、６００ＭＰａ以上が更に好ましく、７００ＭＰａ以上が特に好ましい。圧縮応力（ＣＳ）が高くなることで強化ガラスの機械的強度が高くなる。一方、圧縮応力（ＣＳ）が高くなりすぎるとガラス内部の引張応力が極端に高くなるおそれがあるため、圧縮応力（ＣＳ）は１８００ＭＰａ以下が好ましく、１５００ＭＰａ以下がより好ましく、１２００ＭＰａ以下が更に好ましい。
【００４２】
ガラス基材又はガラス成形体の主面に形成される圧縮応力層の深さ（ＤＯＬ）は、５μｍ以上が好ましく、８μｍ以上がより好ましく、１０μｍ以上が更に好ましい。一方、ＤＯＬが大きくなりすぎるとガラス内部の引張応力が極端に高くなるおそれがあるため、圧縮応力層の深さ（ＤＯＬ）は７０μｍ以下が好ましく、５０μｍ以下がより好ましく、４０μｍ以下が更に好ましく、典型的には３０μｍ以下である。
【００４３】
ガラス基材又はガラス成形体の主面に形成される圧縮応力（ＣＳ）及び圧縮応力層の深さ（ＤＯＬ）は、表面応力計（折原製作所社製、ＦＳＭ−６０００）を用いて、干渉縞の本数とその間隔を観察して求められる。ＦＳＭ−６０００の測定光源としては、例えば波長５８９ｎｍや７９０ｎｍのものが使用できる。なお、表面圧縮応力は複屈折を利用して測定することもできる。光学的評価が難しい場合は、３点曲げなどの機械的強度評価を利用して推定することも可能である。また、ガラス基材又はガラス成形体の内部に形成される引張応力（ＣＴ；単位ＭＰａ）は、上記で測定した圧縮応力（ＣＳ；単位ＭＰａ）及び圧縮応力層の深さ（ＤＯＬ；単位μｍ）を用い、以下の式によって算出できる。
【００４４】
ＣＴ＝｛ＣＳ×（ＤＯＬ×１０−３）｝／｛ｔ−２×（ＤＯＬ×１０−３）｝  
なお、ｔ（単位ｍｍ）はガラス基材の板厚である。
【００４５】
また、本実施形態の化学強化ガラスは、ナトリウムイオン、銀イオン、カリウムイオン、セシウムイオン及びルビジウムイオンからなる群から選ばれる少なくとも１種を表面に有することが好ましい。このことにより、表面に圧縮応力が誘起されガラスが高強度化される。また、化学強化時に硝酸カリウムに硝酸銀を混合することで、ガラス基材又はガラス成形体がイオン交換され銀イオンを表面に有するようになり、抗菌性を付与できる。
【００４６】
なお、強化処理工程を行った後に、ガラス基材またはガラス成形体を洗浄する工程を行ってもよい。例えば、洗浄工程として水洗の他、酸処理、アルカリ処理、アルカリブラシ洗浄を実施してもよい。また、強化処理工程は、一回である必要はなく、異なる温度条件、時間条件、溶融塩組成条件等で２回以上実施してもよい。
【００４７】
＜成形工程＞
本実施形態に使用される成形法としては、差圧成形法（例えば、真空成形法や圧空成形法等）、自重成形法、プレス成形法等から、成形後のガラス成形体の形状に応じて、所望の成形法が選択可能である。
【００４８】
差圧成形法は、ガラス基材を軟化させた状態で表裏面に差圧を与えて、ガラス基材を曲げて金型になじませて、所定の形状に成形する方法である。真空成形法では、成形後のガラス成形体の形状に応じた所定の金型上にガラスを設置する。設置されたガラス上にクランプ金型を設置し、ガラスの周辺をシールする。その後、金型とガラスとの空間をポンプで減圧することにより、ガラスの表裏面に差圧を与える。圧空成形法では、成形後のガラス成形体の形状に応じた所定の金型上にガラスを設置し、該ガラス上にクランプ金型を設置し、ガラスの周辺をシールする。その後、ガラス基材の上面に対して圧力を圧縮空気によって付与し、ガラスの表裏面に差圧を与える。なお、真空形成法と圧空成形法は互いに組み合わせて実施してもよい。
【００４９】
自重成形法は、成形後のガラス成形体の形状に応じた所定の金型上にガラスを設置した後、該ガラスを軟化させて、重力によりガラスを曲げて金型になじませて、所定の形状に成形する方法である。
【００５０】
プレス成形法は、成形後のガラス成形体の形状に応じた所定の金型（下型、上型）間にガラスを設置し、ガラスを軟化させた状態で上下の金型間にプレス荷重を加えてガラスを曲げ、金型になじませて所定の形状に成形する方法である。
【００５１】
上述の成形法のうち差圧成形法及び自重成形法は、ガラス成形体を得る方法として特に好ましい。差圧成形法によれば、ガラス成形体（ガラス基材）の第１面及び第２面のうち第２面を成形金型との接触面とすると、第１面は成形金型と接触せずに成形できるため、傷、へこみなどの凹凸状欠点を減らせる。したがって、第１面を、組立体（アセンブリ）の外側の面、すなわち通常の使用状態において使用者が触れる面とすることが、視認性向上の観点から好ましい。
【００５２】
なお、成形後のガラス成形体の形状に応じて、上述した成形法のうち２種以上の成形法を併用してもよい。
【００５３】
成形工程前に、ガラス基材を洗浄する工程を行ってもよい。これにより、ガラス基材に付着していた欠点などを除去でき、得られたガラス成形体の欠点を低減できる。成形工程後に、ガラス成形体を形成したガラス基材を洗浄してもよい。成形工程において使用した成形型などから発生した塵が、ガラス基材に付着してガラス基材を傷つけることがあるが、洗浄により付着した塵を除去でき、傷の発生を抑制できる。例えば、洗浄工程として水洗の他、酸処理、アルカリ処理、アルカリブラシ洗浄を実施してもよい。
【００５４】
＜仕上加工工程＞
仕上加工工程とは、ガラス基材を次工程に必要なサイズに調整することや、複数のガラス成形体が形成されたガラス基材からガラス成形体を切り出すことや、ガラス成形体を最終製品の規格寸法に調整する工程などをいい、主に切断加工及び研削面取加工を意味する。
切断加工では、例えばガラス基材を成形して得られたガラス成形体で余分となった耳を切断し、外観及び寸法を調整する。また、ガラス基材は、所望の形状に成形する際に、一般には高温下でプッシャーや金型などが当接する。そのため、ガラス成形体の表面に欠陥などが生じる。そこで、大きめのガラス基材で成形を行い、プッシャーなどを当接した部位を切断により除くことで、欠陥の少ないガラス成形体が得られる。
【００５５】
研削面取加工では、ガラス基材又はガラス成形体などの端面を最初は目の粗い研削砥石で加工した後、徐々に目の細かい研削砥石で加工する。目の粗い研削砥石の材質としては、アルミナ、ｃＢＮ（立方晶窒化ホウ素）、ダイヤモンド等を使用でき、研削性、硬度の点では、材質がダイヤモンドであることが好ましい。目の粗い研削砥石の粗さとしては、＃８０〜＃５００が好ましく、＃２００〜＃４００がより好ましい。目の細かい研削砥石の材質としては、アルミナ、ｃＢＮ、ダイヤモンド等を使用でき、研削性、硬度の点で材質がダイヤモンドであることが好ましい。目の細かい研削砥石の粗さとしては、＃３００〜＃３０００が好ましく、＃４００〜＃１２００がより好ましい。
【００５６】
なお、ガラス基材又はガラス成形体を面取り加工する際は、加工部にクーラント（水溶性研削液）を供給しながら加工する。クーラントには市販品を適宜選択して使用できる。
【００５７】
また、仕上加工工程は、切断加工や研削面取加工に限らず、いずれかの面に研磨工程を実施してもよく、端面をエッチングしてもよい。ガラス基材に孔あけ工程を実施してもよい。
【００５８】
仕上加工工程後に、ガラス基材又はガラス成形体を洗浄する工程を行ってもよい。これにより、ガラスに付着していた研磨剤などを除去でき、ガラス表面に洗浄跡などが残るのを抑制できる。例えば、洗浄工程として水洗の他、酸処理、アルカリ処理、アルカリブラシ洗浄、酸化セリウムなどの研磨剤を含む洗浄液を用いた洗浄を実施してもよい。
仕上加工工程後は、ガラス基材またはガラス成形体を液中で保管することが好ましく、液が水であることが好ましい。これによりガラスに研磨剤などが付着せず、ガラス表面に洗浄跡などが残るのを抑制できる。
【００５９】
＜印刷工程＞
印刷層は、用途に応じて種々の印刷方法、インキ（印刷材料）により形成されて良い。印刷方法としては、例えば、スプレー印刷、インクジェット印刷やスクリーン印刷が利用される。これらの方法により、面積の広いガラス基材でも良好に印刷できる。特に、スプレー印刷やインクジェット印刷では、屈曲部を有するガラス基材に印刷しやすく、印刷面の表面粗さを調整しやすい。一方、スクリーン印刷では、広いガラス基材に平均厚さが均一になるように所望の印刷パターンを形成しやすい。また、インキは、複数使用してよいが、印刷層の密着性の観点から同一のインキであることが好ましい。
【００６０】
本実施形態における印刷層を形成するインキは、無機系でも有機系であってもよい。無機系のインキとしては、例えば、ＳｉＯ２、ＺｎＯ、Ｂ２Ｏ３、Ｂｉ２Ｏ３、Ｌｉ２Ｏ、Ｎａ２Ｏ、及びＫ２Ｏから選択される１種以上、ＣｕＯ、Ａｌ２Ｏ３、ＺｒＯ２、ＳｎＯ２、及びＣｅＯ２から選択される１種以上、Ｆｅ２Ｏ３、及びＴｉＯ２からなる組成物、のいずれであってもよい。
【００６１】
有機系のインキとしては、樹脂を溶剤に溶解した種々の印刷材料を使用できる。例えば、樹脂としては、アクリル樹脂、ウレタン樹脂、エポキシ樹脂、ポリエステル樹脂、ポリアミド樹脂、酢酸ビニル樹脂、フェノール樹脂、オレフィン、エチレン−酢酸ビニル共重合樹脂、ポリビニルアセタール樹脂、天然ゴム、スチレン−ブタジエン共重合体、アクリルニトリル−ブタジエン共重合体、ポリエステルポリオール、ポリエーテルポリウレタンポリオール等の樹脂からなる群から少なくとも１種を選択して使用してよい。また、溶媒としては、水、アルコール類、エステル類、ケトン類、芳香族炭化水素系溶剤、脂肪族炭化水素系溶剤を用いてもよい。例えば、アルコール類としては、イソプロピルアルコール、メタノール、エタノール等を使用でき、エステル類としては酢酸エチル、ケトン類としてはメチルエチルケトンを使用できる。また、芳香族炭化水素系溶剤としては、トルエン、キシレン、エクソンモービル社製ソルベッソ１００やソルベッソ１５０等を使用でき、脂肪族炭化水素系溶剤としてはヘキサン等を使用できる。なお、これらは例として挙げたものであり、その他、種々の印刷材料を使用できる。前記有機系の印刷材料は、透明板に塗布した後、溶媒を蒸発させて樹脂の層を形成することで印刷層が得られる。
【００６２】
印刷層に用いられるインキは、着色剤が含まれてもよい。着色剤としては、例えば、印刷層を黒色とする場合はカーボンブラックなどの黒色の着色剤を使用できる。その他、所望の色に応じて適切な色の着色剤を使用できる。
【００６３】
印刷工程後に、ガラス基材又はガラス成形体を洗浄する工程を行ってもよい。これにより、ガラスに付着していた印刷材料由来の有機物質などを除去でき、ガラス表面を清浄にできる。例えば、洗浄工程として水洗の他、酸処理、アルカリ処理、アルカリブラシ洗浄、有機溶剤を用いた洗浄を実施してもよい。有機溶剤を用いた洗浄では、有機溶剤に印刷層を形成したガラス基材又はガラス成形体を浸漬させて乾燥させてもよく、いわゆる蒸気洗浄してもよい。
【００６４】
＜機能層形成工程＞
機能層として反射防止層と撥水撥油層について説明する。
（反射防止層）
反射防止層とは反射率低減の効果をもたらし、光の映り込みによる眩しさを低減するほか、画像表示装置に使用した場合には、画像表示装置からの光の透過率を向上でき、画像表示装置の視認性を向上できる層のことである。
反射防止層の構成としては光の反射を抑制できる構成であれば特に限定されず、例えば、波長５５０ｎｍでの屈折率が１．９以上の高屈折率層と、波長５５０ｎｍでの屈折率が１．６以下の低屈折率層とを積層した構成にできる。
【００６５】
反射防止層における高屈折率層と低屈折率層とは、それぞれ１層ずつ含む形態であってもよいが、それぞれ２層以上含む構成であってもよい。反射防止層が、高屈折率層と低屈折率層とをそれぞれ２層以上含む場合には、高屈折率層と低屈折率層とを交互に積層した形態であることが好ましい。
【００６６】
反射防止性を高めるためには、反射防止層は複数の層が積層された積層体が好ましい。例えば、反射防止層の積層体は、全体で２層以上８層以下の積層が好ましく、２層以上６層以下の積層がより好ましく、２層以上４層以下の積層が更に好ましい。ここでの積層体は、上記のように高屈折率層と低屈折率層とを積層した積層体であることが好ましく、高屈折率層、低屈折率層各々の層数の合計が上記範囲であることが好ましい。
【００６７】
高屈折率層、低屈折率層の材料は特に限定されず、要求される反射防止性の程度や生産性等を考慮して適宜選択できる。高屈折率層を構成する材料としては、例えば酸化ニオブ（Ｎｂ２Ｏ５）、酸化チタン（ＴｉＯ２）、酸化ジルコニウム（ＺｒＯ２）、酸化タンタル（Ｔａ２Ｏ５）、窒化ケイ素（Ｓｉ３Ｎ４）から選択された１種以上を好ましく使用できる。低屈折率層を構成する材料としては、酸化ケイ素（ＳｉＯ２）、ＳｉとＳｎとの混合酸化物を含む材料、ＳｉとＺｒとの混合酸化物を含む材料、ＳｉとＡｌとの混合酸化物を含む材料から選択された１種以上を好ましく使用できる。
【００６８】
各層の材料は、生産性や、屈折率の観点から、高屈折率層が酸化ニオブ、酸化タンタル、窒化ケイ素から選択される１種からなり、低屈折率層が酸化ケイ素からなる層である構成が好ましい。
【００６９】
反射防止層を形成する方法としては、防眩層上又はその他機能膜上に形成された密着層の表面に、スピンコート法、ディップコート法、キャスト法、スリットコート法、スプレーコート法等により塗布した後必要に応じて加熱処理する方法、又は密着層の表面に化学的気相蒸着法（ＣＶＤ法）、スパッタリング法やＰＬＤ法のような物理的気相蒸着法（ＰＬＤ法）等が挙げられる。
【００７０】
（撥水撥油層）
撥水撥油層とは表面への有機物、無機物の付着を抑制する膜、または、表面に有機物、無機物が付着した場合においても、ふき取り等のクリーニングにより付着物が容易に除去できる効果をもたらす層のことである。
撥水撥油層としては、例えば、撥水性や撥油性を有することで、防汚性を付与できるものであれば特に限定されないが、含フッ素有機ケイ素化合物を加水分解縮合反応させることで硬化させて得られる、含フッ素有機ケイ素化合物被膜からなることが好ましい。
【００７１】
撥水撥油層の厚さは、特に限定されないが、撥水撥油層が含フッ素有機ケイ素化合物被膜からなる場合、膜厚で２〜２０ｎｍが好ましく、２〜１５ｎｍがより好ましく、２〜１０ｎｍが更に好ましい。膜厚が２ｎｍ以上であれば、撥水撥油層によって均一に覆われた状態となり、耐擦り性の観点で実用に耐えるものとなる。また、膜厚が２０ｎｍ以下であれば、成形後のガラス成形体の光学的特性が良好である。
【００７２】
含フッ素有機ケイ素化合物被膜を形成する方法としては、パーフルオロアルキル基；パーフルオロ（ポリオキシアルキレン）鎖を含むフルオロアルキル基等のフルオロアルキル基を有するシランカップリング剤の組成物を、ガラス基材上又はその他機能膜上に形成された密着層の表面に、スピンコート法、ディップコート法、キャスト法、スリットコート法、スプレーコート法等により塗布した後、必要に応じて加熱処理する方法、又は含フッ素有機ケイ素化合物を密着層の表面に気相蒸着させた後、必要に応じて加熱処理する真空蒸着法等が挙げられる。密着性の高い含フッ素有機ケイ素化合物被膜を得るには、真空蒸着法により形成することが好ましい。真空蒸着法による含フッ素有機ケイ素化合物被膜の形成は、含フッ素加水分解性ケイ素化合物を含有する被膜形成用組成物を用いて実施することが好ましい。
【００７３】
被膜形成用組成物は、含フッ素加水分解性ケイ素化合物を含有する組成物であって、真空蒸着法による被膜形成が可能な組成物であれば特に制限されない。被膜形成用組成物は、含フッ素加水分解性ケイ素化合物以外の任意成分を含有してもよく、含フッ素加水分解性ケイ素化合物のみで構成されてもよい。任意成分としては、本発明の効果を阻害しない範囲で用いられる、フッ素原子を有しない加水分解性ケイ素化合物（以下「非フッ素水分解性ケイ素化合物」という。）、触媒等が挙げられる。
【００７４】
なお、含フッ素加水分解性ケイ素化合物、及び、任意に非フッ素加水分解性ケイ素化合物を被膜形成用組成物に配合するにあたっては、各化合物はそのままの状態で配合されてもよく、その部分加水分解縮合物として配合されてもよい。また、該化合物とその部分加水分解縮合物の混合物として被膜形成用組成物に配合されてもよい。
【００７５】
また、２種以上の加水分解性ケイ素化合物を組み合わせて用いる場合には、各化合物はそのままの状態で被膜形成用組成物に配合されてもよく、それぞれが部分加水分解縮合物として配合されてもよく、更には２種以上の化合物の部分加水分解共縮合物として配合されてもよい。また、これらの化合物、部分加水分解縮合物、部分加水分解共縮合物の混合物であってもよい。ただし、用いる部分加水分解縮合物、部分加水分解共縮合物は、真空蒸着が可能な程度の重合度のものとする。以下、加水分解性ケイ素化合物の用語は、化合物自体に加えてこのような部分加水分解縮合物、部分加水分解共縮合物を含む意味で用いられる。
【００７６】
本実施形態の含フッ素有機ケイ素化合物被膜の形成に用いる含フッ素加水分解性ケイ素化合物は、得られる含フッ素有機ケイ素化合物被膜が、撥水性、撥油性等の防汚性を有するものであれば特に限定されない。
【００７７】
具体的には、パーフルオロポリエーテル基、パーフルオロアルキレン基及びパーフルオロアルキル基からなる群から選ばれる１つ以上の基を有する含フッ素加水分解性ケイ素化合物が挙げられる。これらの基は、加水分解性シリル基のケイ素原子に連結基を介して又は直接結合する含フッ素有機基として存在する。市販されているパーフルオロポリエーテル基、パーフルオロアルキレン基及びパーフルオロアルキル基からなる群から選ばれる１つ以上の基を有するフッ素含有有機ケイ素化合物（含フッ素加水分解性ケイ素化合物）として、Ａｆｌｕｉｄ（登録商標）Ｓ−５５０(商品名、旭硝子社製)などが好ましく使用できる。
【００７８】
なお、市販品の含フッ素加水分解性ケイ素化合物について、これが溶剤とともに供給される場合には、溶剤を除去して使用される。本実施形態に用いる被膜形成用組成物は、上記含フッ素加水分解性ケイ素化合物と必要に応じて添加される任意成分を混合することで調製され、真空蒸着に供される。
【００７９】
このような含フッ素加水分解性ケイ素化合物を含む被膜形成用組成物を、密着層表面に付着させ反応させて成膜することで、含フッ素有機ケイ素化合物被膜が得られる。なお、具体的な真空蒸着方法、反応条件については、従来公知の方法、条件等が適用可能である。
【００８０】
次に、本発明のガラス製造方法における各製造工程について説明する。
＜第１の製造工程＞
図３は第１の製造工程の基本構成を示すフローチャートである。
第１の製造工程は、平板状のガラス構造体を製造する工程であり、図１に示す基本的工程から成形工程を除いた各工程中に、防眩層形成工程Ｓ１１を加えている。すなわち、本工程においては、寸法調整工程Ｓ１２の前に防眩層形成工程Ｓ１１を実施する。つまり、防眩層形成工程Ｓ１１では、ガラス基材に加工する前のガラス素板（大板）に防眩層を形成する。
【００８１】
この場合、ガラス素板の全面に防眩層を一度に形成するため、防眩層の形成プロセスの条件を一定にでき、均質な防眩層が得られる。よって、防眩層が形成されたガラス素板を後段の寸法調整工程で小片のガラス基材に切断した場合に、各ガラス基材の防眩層は、防眩層の性状が均一となり、防眩性能のばらつきがなくなる。したがって、得られたガラス基材を複数枚同時に使用する場合でも、ガラス基材毎の防眩性能の差が小さく、それぞれのガラス基材によって美観に優れた状態にできる。
【００８２】
防眩層を製膜により形成する場合には、防眩層に加える添加物を調整することで、屈折率制御が容易となる。また、ヘイズ値、ギラツキ等を所望の特性に制御しやすくなる。この防眩層は、特に静電塗装法により形成することが好ましい。静電塗装法により形成する場合には、ガラス面内における防眩層の均一性が高められ、大面積であっても均質に製膜できる。また、防眩層を外観の均一性に優れたものにできる。防眩層をエッチングにより形成する場合には、エッチング溶液の一定に調製しておくことで、常に均質な防眩層の形成が可能となる。そのため、エッチング処理は、一度に大量生産する場合に好適に利用できる。
【００８３】
＜第２の製造工程＞
図４は第２の製造工程の基本構成を示すフローチャートである。
第２の製造工程は、曲面形状を有するガラス構造体を製造する工程であり、図１に示す基本的工程中に防眩層形成工程Ｓ１１を加えている。
【００８４】
一枚のガラス素板を分割して、一方を平板状のガラス構造体用とし、他方を曲面形状を有するガラス構造体用とする場合がある。その際、分割して製造された平板状のガラス構造体と曲面形状を有するガラス構造体とが並べて配置されても、防眩性能のばらつきがなく、良好な外観を維持できる。これにより、装飾デザインの自由度が向上し、ガラス構造体を用いる各種製品の設計自由度を向上できる。
【００８５】
図５Ａは第２の製造工程の成形工程Ｓ２１の後に仕上加工工程Ｓ２２を加えた第１変形例を示すフローチャートである。
成形工程Ｓ２１において、金型上にガラス基材を載置して、プッシャーで強制的に曲げ加工を行うと、ガラス基材を成形して得られたガラス成形体の表面にプッシャーが当接した痕が残る。その場合でも、仕上加工工程Ｓ２２を成形工程Ｓ２１の後に実施することにより、成形工程Ｓ２１で発生した痕を仕上加工工程で除去可能となる。また、成形工程Ｓ２１によりガラス成形体の端面が変形しても、その変形による最終形状に影響が及ばない。これにより、ガラス成形体の表面性状を美観に優れた状態に維持できる。なお、説明は省略するが、仕上加工工程Ｓ２２は、図４に示す第２の製造工程に限らず、図３に示す第１の製造工程に追加することも可能であり、寸法調整工程Ｓ１２の後に実施するとよい。
【００８６】
図５Ｂは第２の製造工程の成形工程Ｓ２１の前に仕上加工工程Ｓ２２を加えた第２変形例を示すフローチャートである。
この場合、平板状のガラス基材に対して仕上加工を施すため、加工工程が煩雑にならず、タクトタイムの短縮も図れる。
【００８７】
図６は第１の製造工程の強化処理工程Ｓ１３の後に機能層形成工程を加えた第３変形例を示すフローチャートである。
本変形例の機能層形成工程は、反射防止層形成工程Ｓ１４と撥水撥油層形成工程Ｓ１５とをこの順で実施する。なお、機能層形成工程は、反射防止層形成工程Ｓ１４と撥水撥油層形成工程Ｓ１５のうち、少なくともいずれかの工程のみ実施して、反射防止層、撥水撥油層のいずれかを形成する工程としてもよい。
【００８８】
反射防止層形成工程Ｓ１４と撥水撥油層形成工程Ｓ１５は、強化処理工程Ｓ１３の後に実施することが更に好ましい。強化処理後に実施することで、強化処理工程Ｓ１３においてガラス強化効果が反射防止層、撥水撥油層により妨げられない。例えば、強化処理が化学強化処理である場合、ガラス表面におけるＮａイオンやＫイオン等のアルカリイオンへの交換が、上記各層の存在によって妨げられる。その結果、ガラス基材又はガラス成形体の主面と副面のいずれか一方のみに上記各層を形成した場合、層が形成されていない面の圧縮応力と、層が形成された面の圧縮応力とに偏差が生じ、ガラス基材又はガラス成形体に反りが発生する。また、各層が有機物からなる場合には、強化処理工程Ｓ１３でガラス基材又はガラス成形体がガラス転移点（典型的には４００℃程度）に加熱されると、有機物が分解されてしまう。このことは、物理強化処理の場合も同様であり、有機物が分解される。
【００８９】
図７は第２の製造工程の強化処理工程Ｓ１３の後に機能層形成工程を加えた第４変形例を示すフローチャートである。
本変形例の製造工程は、強化処理工程Ｓ１３の後に、反射防止層形成工程Ｓ１４と撥水撥油層形成工程Ｓ１５とをこの順で実施するが、いずれか一方の工程のみ実施してもよい。この場合も第３変形例と同様の作用効果が得られる。
【００９０】
図８Ａは第４変形例の成形工程Ｓ２１の後に仕上加工工程Ｓ２２を加えた第５変形例を示すフローチャート、図８Ｂは第４変形例の成形工程Ｓ２１の前に仕上加工工程Ｓ２２を加えた第６変形例を示すフローチャートである。第５，第６変形例も、前述の第１変形例，第２変形例と同様の作用効果が得られる。特に第５変形例では、一枚のガラス基材に複数のガラス成形体を形成すると、一度の仕上げ加工で複数のガラス成形体が得られる。そのため本変形例は、外観の揃ったガラス基材が複数得られ、量産性に適している。
【００９１】
以上の各製造工程、各変形例においては、印刷層を形成する印刷工程を更に加えることが可能である。
一例として示す図９は、第３変形例の寸法調整工程Ｓ１２の後に印刷工程Ｓ３１を加えた第６変形例を示すフローチャートである。
印刷工程は、寸法調整工程Ｓ１２の後のいずれかのタイミングで実施することが好ましい。寸法調整工程の前に印刷工程を実施すると、ガラス素板を切断する際に、形成された印刷層に割れや剥離が生じ、印刷層の欠落部が生じることがある。そこで、寸法調整工程Ｓ１２の後の任意のタイミングで印刷工程を実施することで、印刷層に欠落部を生じさせることなく、印刷層を所望の形状（パターン）に維持できる。
【００９２】
また、印刷工程は、強化処理工程Ｓ１３の後に実施することが更に好ましい。この場合、強化処理工程Ｓ１３において印刷層により強化効果が妨げられることが防止される。例えば、強化処理が化学強化処理である場合、ガラス表面におけるＮａイオンやＫイオン等のアルカリイオンへの交換が、印刷層の存在によって妨げられる。その結果、ガラス基材又はガラス成形体の主面と副面のいずれか一方のみに印刷層を形成した場合、印刷層が形成されていない面の圧縮応力と、印刷層が形成された面の圧縮応力とに偏差が生じ、ガラス基材又はガラス成形体に反りが発生する。また、印刷層が有機物からなる場合には、強化処理工程Ｓ１３でガラス基材又はガラス成形体がガラス転移点（典型的には４００℃程度）に加熱されると、有機物が分解されてしまう。このことは、物理強化処理の場合も同様であり、有機物が分解される。
【００９３】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００９４】
以上の通り、本明細書には次の事項が開示されている。
（１）  ガラス素板に防眩層を形成する防眩層形成工程と、前記防眩層が形成された前記ガラス素板を切断したガラス基材を得る寸法調整工程と、得られた前記ガラス基材を強化する強化処理工程と、を有することを特徴とするガラス製造方法。
このガラス製造方法によれば、ガラス素板に均質な防眩層を形成でき、防眩層形成後にガラス基材を切断して、強化することで、各ガラス基材の防眩層の品質のばらつきを軽減できる。これにより、防眩層を有するガラスの防眩効果を、従来のものに比べて高精度に均一化できる。
【００９５】
（２）  前記寸法調整工程後の前記強化処理工程前に、前記ガラス基材を変形させる成形工程を有する（１）に記載のガラス製造方法。
このガラス製造方法によれば、強化処理されたガラス基材が成形工程の加熱によって鈍ることがない。
【００９６】
（３）  前記寸法調整工程後の前記強化処理工程前に、前記ガラス基材を最終製品の形状に加工する仕上加工工程を有する（１）又は（２）に記載のガラス製造方法。
このガラス製造方法によれば、ガラス基材の強化処理された層が仕上加工によって除去されることがない。
【００９７】
（４）  前記寸法調整工程後の前記強化処理工程前に、前記ガラス基材を変形させる成形工程を有し、
前記仕上加工工程は、前記成形工程後に実施する（３）に記載のガラス製造方法。
このガラス製造方法によれば、ガラス基材の表面性状を美観に優れた状態に維持できる。
【００９８】
（５）  前記成形工程において、一枚の前記ガラス基材に複数のガラス成形体を形成する（４）に記載のガラス製造方法。
このガラス製造方法によれば、タクトタイムの長い成形工程を一度実施して、多数の最終製品の形状を含むガラス成形体を得られるため、量産しやすく高効率化を図れる。
【００９９】
（６）  前記仕上加工工程において、一枚の前記ガラス基材に形成された複数の前記最終製品の形状を含むガラス成形体を切り出す（５）に記載のガラス製造方法。
【０１００】
（７）  前記仕上加工工程において、切り出された前記ガラス成形体の面取を行う（６）に記載のガラス製造方法。
（６）および（７）のガラス製造方法によれば、端面の欠けなどを除去できた美観に優れたガラス基材を高効率に得られる。また、端面に生じる微細なクラックなども除去でき、次工程での割れや欠けを抑制できる。
【０１０１】
（８）  前記強化処理工程後に、反射防止層、撥水撥油層の少なくともいずれかを形成する機能層形成工程を有する（１）〜（７）のいずれか一つに記載のガラス製造方法。
このガラス製造方法によれば、強化処理が妨げられることや、ガラスに反りが生じることを防止できる。また、反射防止層や撥水撥油層の分解が防止できる。
【０１０２】
（９）  前記寸法調整工程後に、印刷層を形成する印刷工程を有する（１）〜（８）のいずれか一つに記載のガラス製造方法。
このガラス製造方法によれば、印刷層に欠落部を生じさせることなく、印刷層を所望の形状（パターン）に維持できる。
【０１０３】
（１０）  前記印刷工程は、前記強化処理工程後に実施する（９）に記載のガラス製造方法。
このガラス製造方法によれば、強化処理が妨げられることや、ガラスに反りが生じることを防止できる。また、印刷層が分解されることを防止できる。
【０１０４】
（１１）  前記防眩層は、成膜により形成される（１）〜（１０）のいずれか一つに記載のガラス製造方法。
このガラス製造方法によれば、添加物の調整により屈折率制御が容易となる。また、ヘイズ値、ギラツキ等を所望の特性に制御しやすくなる。
【０１０５】
（１２）  前記成膜は、スプレー法により形成される（１１）に記載のガラス製造方法。
このガラス製造方法によれば、高面積のガラス素板に均一な防眩層を形成でき、外観の揃ったガラス基材やガラス成形体を効率的に得られる。
【０１０６】
（１３）  前記防眩層は、エッチングにより形成される（１）〜（１０）のいずれか一つに記載のガラス製造方法。
このガラス製造方法によれば、一度に大量生産することが容易となる。
【０１０７】
本出願は２０１５年１２月２日出願の日本国特許出願（特願２０１５−２３５６６１）に基づくものであり、その内容はここに参照として取り込まれる。
【符号の説明】
【０１０８】
１１  ガラス基材
１３  防眩層
１５  反射防止層
１７  撥水撥油層
１９  印刷層
【図１】
2017094727.tif 000003
【図２】
2017094727.tif 000004
【図３】
2017094727.tif 000005
【図４】
2017094727.tif 000006
【図５Ａ】
2017094727.tif 000007
【図５Ｂ】
2017094727.tif 000008
【図６】
2017094727.tif 000009
【図７】
2017094727.tif 000010
【図８Ａ】
2017094727.tif 000011
【図８Ｂ】
2017094727.tif 000012
【図９】
2017094727.tif 000013
【国際調査報告】
2017094727.tif 000014
2017094727.tif 000015
2017094727.tif 000016
2017094727.tif 000017